(57)【要約】  染料と水と水溶性有機溶剤とに加えて、ι−カラギーナンを含有するボールペン用水性インキ組成物。該インキ組成物は、ボールペンに使用した場合、着色剤として染料が含まれていても、垂れ下がりと耐乾燥性の相反する機能を満足させ、筆記性能に優れている。該インキ組成物（Ｃ）は、例えば、インキ収容管（１８）に充填しさらにインキ逆流防止体（２０）を装填した替え芯（１２）を、その筆記先端部が軸筒（２１）の前端開口部から出没するボールペン（１０）に収容して使用する。
2008096645.tif 000002
【特許請求の範囲】
【請求項１】
染料と水と水溶性有機溶剤とに加えて、ι−カラギーナンを粘性特性調節剤の必須成分として含有するボールペン用水性インキ組成物。
【請求項２】
前記インキ組成物が、粘度［円錐円盤形回転式粘度計（EL型；２０℃）］：１以上２０mPa・s未満において、下記実験式から求める剪断減粘指数(ｎ；２０℃)：約０．４〜０．９を示すものである請求項１記載のボールペン用水性インキ組成物。
実験式 Ｔ＝Ｋｊn
〔Ｔ：ずり応力（dyne／cm2）、Ｋ：定数、ｊ：ずり速度（ｓ-1）、ｎ：剪断減粘指数〕
【請求項３】
前記ι−カラギーナンをインキ組成物全量中約０．０５〜１．０％含有する請求項１記載のボールペン用水性インキ組成物。
【請求項４】
さらに、ナフタレン系染料中間体を含有する請求項１記載のボールペン用水性インキ組成物。
【請求項５】
前記ナフタレン系染料中間体が、（Ａ）下記構造式で示される（１）ナフタレンスルホン酸類（Ｎ一置換体を含む。）の酸残基、及び、（Ｂ）下記構造式（２）ナフタレンカルボン酸類（Ｎ一置換体を含む。）の酸残基を含むものから１種又は２種以上選択されるものである請求項４記載のボールペン用水性インキ組成物。
（１）
【化１】
2008096645.tif 000013
（式中、ｍ：１〜３の整数、Ｒ1、Ｒ2：Ｈ、ＯＨ又はＮＨ2）
（２）
【化２】
2008096645.tif 000014
（式中、ｍ：１〜４の整数、Ｒ3、Ｒ4：Ｈ、ＯＨ又はＮＨ2）
但し、N一置換体（NHR´）のR´：アルキル（炭素数１〜９）、アルキルアシル（炭素数１〜９）、ベンゾイル、又はベンゼンスルホニル。
【請求項６】
前記ナフタレン系染料中間体が、前記構造式（１）で示されるナフタレンスルホン酸類（Ｎ一置換体を含む。）の酸残基を含むものから１種又は２種以上選択されものである請求項５記載のボールペン用水性インキ組成物。
【請求項７】
前記ナフタレンスルホン酸類が、アミノナフトールスルホン酸類である請求項６記載のボールペン用水性インキ組成物。
【請求項８】
前記アミノナフトールスルホン酸類が、下記構造式（３）で示されるＮ−アシルＪ酸類（アシル炭素数：２〜４）の酸残基を含むものから選択される請求項７記載のボールペン用水性インキ組成物。
【化３】
2008096645.tif 000015
【請求項９】
前記ナフタレン系中間体をインキ組成物全量中約０．１〜５％含有する請求４記載のボールペン用水性インキ組成物。
【請求項１０】
請求項１記載のボールペン用水性インキ組成物が充填されてなるボールペン用替え芯。
【請求項１１】
請求項１０記載のボールペン用替え芯の筆記先端部が、ボールペン軸筒の前端開口部から出没可能に組み付けられていることを特徴とする出没式ボールペン。
【発明の詳細な説明】
【技術分野】
【０００１】
本発明は、ボールペン用水性インキ組成物、並びに、それらを収納したボールペン用替え芯（refill）及び出没式ボールペンに関する。本発明のボールペン用水性インキ組成物は、特に、ペン先を外気に長期間晒しても、ペン先の乾燥に起因するカスレや筆記不能の発生を抑えるような耐ドライアップ性（耐乾燥性）とともに、垂れ下がり防止性能に優れている。【０００２】
なお、本明細書及び特許請求の範囲における、「％」等の配合単位は、特に断らない限り質量単位である。【０００３】
また、「酸残基（acid residue）」とは、ナフタレンスルホン酸類やナフタレンカルボン酸類において、スルホン酸基やカルボン酸基の水素（H）や水酸基（OH）を除いた残りの部分をいう。
【背景技術】
【０００４】
ボールペン用水性インキを収容管に充填し、該インキの充填部後端にインキ逆流防止体を備えたボールペンレフィルを軸筒に収容したキャップを要しない出没式ボールペンが多数市場に出回っている。出没式ボールペンにおいては、収容されるインキが比較的高い粘度であればペン先からのインキの垂れ下がりをある程度防止できるものの、低粘度のインキを用いると垂れ下がりを生じ易くなる。【０００５】
また、ボールペン用水性インキはペン先を露出した状態における耐乾燥性が重要であり、ペン先乾燥防止剤として尿素やその誘導体の増量等が試みられてきた（例えば、特許文献１参照）。【０００６】
しかし、尿素やその誘導体は吸水性能の高さが耐乾燥性を発現させるため、これらを過剰に添加したインキは高湿度条件下で放置した際、ペン先で局部的に水分を吸収することになる。そのため、水分吸収によりペン先部分のインキ粘度が低下し、インキがペン先部分に溜まる「垂れ下がり」、或いは溜まったインキが落下する「ボタ落ち」現象が発生し易くなる。特に、着色剤のうち顔料は粒子状態でインキ中に分散されるため垂れ下がりやボタ落ちが生じ難いのに対して、染料を用いた場合、特に低粘度インキにおいては垂れ下がりやボタ落ちを抑制し難いという問題がある。【０００７】
前述のように、インキ組成物の耐ドライアップ性を向上させる手段は存在するものの、垂れ下がりやボタ落ちといった他の筆記性能を十分に満足させるものではなく、特に、出没式ボールペンに使用する場合、耐ドライアップ性能を有すると共に、垂れ下がりやボタ落ちを生じないことは重要な要件となる。
【特許文献１】特開昭５９−４５３７２号公報
【発明の開示】
【発明が解決しようとする課題】
【０００８】
本発明は、ボールペンに適用した場合、着色剤として染料が含まれていても、垂れ下がりと耐乾燥性（耐ドライアップ性）の相反する機能を満足させることができる水性インキ組成物を提供することを目的（課題）とする。すなわち、本発明のインキ組成物は、ボールペンに適用した場合、初期は勿論、長期間不使用後の書き出しも良好であると共に、筆跡のかすれや垂れ下がりといった不具合を生じることがない（安定した筆記性能を持続させることができ、継続して良好な筆跡が得られる。）。【０００９】
このため、本発明のインキ組成物は、非筆記時に先端の筆記部（ボールペンチップ）が常に大気中に開放された構造の、キャップを要しない構成の出没式ボールペンに好適なものである。
【課題を解決するための手段】
【００１０】
本発明のボールペン用水性インキ組成物は、染料と水と水溶性有機溶剤とに加えて、ι−カラギーナンを粘性特性調節剤の必須成分として含有するものである。【００１１】
該インキ組成物は、粘度［円錐円盤形回転式粘度計（EL型；２０℃）］：１以上２０mPa・s未満において、実験式（Ｔ＝Ｋｊｎ）から求められる剪断減粘指数(ｎ；２０℃)：約０．４〜０．９を示すものであることが望ましい。【００１２】
該インキ組成物中に、ナフタレン系染料中間体を含有することが望ましい。【００１３】
該ナフタレン系染料中間体は、（Ａ）下記構造式で示される（１）ナフタレンスルホン酸類（Ｎ一置換体を含む。）の酸残基、及び、（Ｂ）下記構造式（２）ナフタレンカルボン酸類（Ｎ一置換体を含む。）の酸残基を含むものから１種又は２種以上選択することが望ましい。【００１４】
（１）
【化１】
2008096645.tif 000003
【００１５】
（式中、ｍ：１〜３の整数、Ｒ1、Ｒ2：Ｈ、ＯＨ又はＮＨ2）
（２）
【化２】
2008096645.tif 000004
【００１６】
（式中、ｍ：１〜４の整数、Ｒ3、Ｒ4：Ｈ、ＯＨ又はＮＨ2）
但し、N一置換体（NHR´）のR´：アルキル（炭素数１〜９）、アルキルアシル（炭素数１〜９）、ベンゾイル又はベンゼンスルホニル。【００１７】
そして、上記ナフタレン系染料中間体のうち、上記構造式（１）の酸残基を含むものから選択することが望ましい。ここで、ナフタレンスルホン酸類としては、アミノナフトールスルホン酸類がより望ましい。【００１８】
該アミノナフトールスルホン酸類としては、下記構造式（３）で示されるＮ−アシルＪ酸（アシル炭素数：２〜４）の酸残基を含むものから選択することが望ましい。【００１９】
（３）
【化３】
2008096645.tif 000005
【００２０】
また、本発明の望ましい態様には、上記ボールペン用水性インキ組成物が充填されてなるボールペン用替え芯、さらには、ボールペン用替え芯の筆記先端部が、ボールペン軸筒の前端開口部から出没可能に組み付けられているものが、含まれる。
【図面の簡単な説明】
【００２１】
【図１】実施例のインキ組成物を適用した出没式ボールペンの一例を示す縦断面図である。
【発明を実施するための最良の形態】
【００２２】
以下、本発明の望ましいボールペン用インキ組成物の態様（具体的構成）について説明する。【００２３】
１）水性インキ組成物は、染料と水と水溶性有機溶剤とに加えて、ι−カラギーナンとを粘性特性調節剤の必須成分として含有する。【００２４】
ι−カラギーナンは、インキ中で安定的に存在すると共に、垂れ下がり防止性能に優れる。【００２５】
なお、カラギーナンは、通常、その分子中のアンヒドロ基と硫酸基の違いから、ゲル化性やタンパク質反応性の強いKappa（κ−）、増粘製に富んだIota(ι―)、及び冷水可溶性でゲル化しないLambda（λ−）の3つのタイプに分類される。【００２６】
また、前記ι−カラギーナンは尿素のように耐乾燥性を妨げることもなく、更に、λ−カラギーナン等と比べて、特に染料系インキにおいて高い垂れ下がり防止性能を発現するものである。尚、κ−カラギーナンはインキ中で溶解して増粘することがなく、ゲル化してしまうため、ボールペン用インキに配合することは困難である。【００２７】
前記ι−カラギーナンの含有量は、インキ組成物全量中約０．０５〜１．０％、さらには約０．１〜０．６％、より更には約０．１〜０．３％が望ましい。ι−カラギーナンが少ないと、垂れ下がり防止効果を得られ難くなる。逆に、多いと、インキの粘度が上昇して泣き出し（blobbing）やボテ（dotting）の原因になったり、追従性を妨げたりし易くなり、さらには、耐乾燥性に悪影響を与えるおそれがある。【００２８】
特に、前記ι−カラギーナンと共にナフタレン系染料中間体を併用することにより、経時的に、チップ先端の損傷や紙片の噛み込み等で、ボール２６と、ボールペンチップ１４の小口（ボール保持部）１４ａとの間に筆記時以外でもインキ通過隙間が形成されるようになった場合であっても、効果的に垂れ下がりを防止できるものとなる（図１参照）。【００２９】
ナフタレン系染料中間体の含有量は、インキ組成物全量中約０．１〜５％、更には約０．５〜４％、より更には約０．５〜２％が望ましい。【００３０】
ナフタレン系染料中間体が少ないと垂れ下がり防止効果を得難くなる。逆に、５％近くなると垂れ下がり防止効果の更なる向上を期待できず、更には、他の特性に悪影響(例えば、キャップオフ性やインキ安定性の低下)をもたらすおそれがある。ここで、キャップオフ性とは、ボールペンのキャップを外して、空気中に晒した状態で長時間放置後、筆記した際に筆記かすれや筆記不良が生じるのを抑制する性能をいう。また、インキ安定性とは、経時により析出物が発生して、各種性能の低下やインキ詰まり等を生じることがない性能をいう。【００３１】
前記ナフタレン系染料中間体として、（Ａ）下記構造式で示される（１）ナフタレンスルホン酸類（Ｎ一置換体を含む。）の酸残基を含むもの、及び、（Ｂ）下記構造式で示される（２）ナフタレンカルボン酸類（Ｎ一置換体を含む。）の酸残基を含むものを挙げることができる。【００３２】
（１）
【化４】
2008096645.tif 000006
【００３３】
（式中、ｍ：１〜３の整数、Ｒ1、Ｒ2：Ｈ、ＯＨ又はＮＨ2）
（２）
【化５】
2008096645.tif 000007
【００３４】
（式中、ｍ：１〜４の整数、Ｒ3、Ｒ4：Ｈ、ＯＨ又はＮＨ2）
上記において、N一置換体（NHR´）のR´は、アルキル（炭素数１〜９）、アルキルアシル（炭素数１〜９）、ベンゾイル又はベンゼンスルホニルである。【００３５】
より具体的には、下記の通りである。なお、各括弧内の数字は、特に断らない限り、スルホン酸基（ＳＯ３H）又はカルボキシル基（COOH）における置換位置を示す。【００３６】
上記酸残基を含むもの（インキ原料）としては、通常、水溶解性の見地からアルカリ金属塩の形態のものを使用するが、他の金属塩、アンモニウム塩、酸アミド等の形態のものも使用可能である。【００３７】
なお、これらのインキ原料の溶解性が不十分な場合は、水溶性有機溶剤を併用することにより使用可能とすることができる。【００３８】
＜ナフタレンスルホン酸系＞
１）ナフタレンスルホン酸類・・・
モノスルホン酸（1又は2）、ジスルホン酸（１，５、２，６又は２，７）、トリスルホン酸（１，３，６）
２）ナフトールスルホン酸類・・・
１−ナフトールモノスルホン酸（２、３、４、５、６、７又は８）、２−ナフトールモノスルホン酸（１、３、４、５、６、７又は８）、１−ナフトールジスルホン酸（２，４；２，５；２，７；３，６；３，７；３，８（ε酸）；４，７；４，８又は６，８）、２−ナフトールジスルホン酸（１，４、１，５、１，６、１，７、３，６−３，７、４，８、又は６，８）、１−ナフトールトリスルホン酸（２，４，７、２，４，８又は３，６，８）
３）ナフチルアミンスルホン酸類・・・
１−ナフチルアミンモノスルホン酸（２、３、４、５、６、７又は８（ぺリ酸））、
２−ナフチルアミンモノスルホン酸（１、４、５、６、７又は８）、
１−ナフチルアミンジスルホン酸（２，４、２，５、２，７、２，８、３，５、３，６、３，７、３，８、４，６、４，７、５，７又は５，８置換体）、
２−ナフチルアミンジスルホン酸（１，６；１，７；３，６；３，７；４，７；４，８；５，７又は６，８）、
１−ナフチルアミントリスルホン酸（２，４，６；２，４，７；２，５，７；３，６，８又は４，６，８）、
２−ナフチルアミンー３，６，８−トリスルホン酸、
４）ジヒドロキシナフタレンスルホン酸類・・・
１，６−ジヒドロキシナフタレン−３−スルホン酸、
１，７―ジヒドロキシナフタレン−３−スルホン酸、
１，８ージヒドロキシナフタレンー４−スルホン酸、
１，３−ジヒドロキシナフタレン−５，７−ジスルホン酸、
１，２−ジヒドロキシナフタレン−３，６−ジスルホン酸、
１，５−ジヒドロキシナフタレン−２，４−ジスルホン酸、
１，８−ジヒドロキシナフタレン−３，５−ジスルホン酸、
１，８−ジヒドロキシナフタレン−３，６−ジスルホン酸（クロモトロープ酸）、
２，７−ジヒドロキシナフタレン−３，６−ジスルホン酸
５）アミノナフトールスルホン酸類・・・
１−アミノ−２−ナフトール−４−スルホン酸、
１−アミノ−２−ナフトール−６−スルホン酸、
１−アミノ−７−ナフトール−３−スルホン酸、
１−アミノ−８−ナフトール−４−スルホン酸（Ｓ酸）、
２−アミノ−３−ナフトール−６−スルホン酸、
２−アミノ−５−ナフトール−７−スルホン酸（Ｊ酸）、
２−アミノ−８−ナフトール−６−スルホン酸（γ酸）、
５−アミノ−１−ナフトール−２−スルホン酸、
８−アミノ−１−ナフトール−４−スルホン酸、
１−アミノ−２−ナフトール−３，６−ジスルホン酸（Ｈ酸）、
１−アミノ−８−ナフトール−２，４−ジスルホン酸（Ｋ酸）、
１−アミノ−８−ナフトール−３，５−ジスルホン酸、
１−アミノ−８−ナフトール−３，６−ジスルホン酸、
１−アミノ−８−ナフトール−４，６−ジスルホン酸、
１−アミノ−８−ナフトール−５，７−ジスルホン酸、
２−アミノ−１−ナフトール−４，８−ジスルホン酸、
２−アミノ−８−ナフトール−３，６−ジスルホン酸、
６）ナフチレンジアミンスルホン酸類・・・
・１，２−ナフチレンジアミンモノスルホン酸（３、４、５、６又は７）、
・１，３−ナフチレンジアミンモノスルホン酸（５又は６）、
・１，４−ナフチレンジアミンモノスルホン酸（２、５又は６）、
・１，５−ナフチレンジアミンモノスルホン酸（２又は４）、
・１，６−ナフチレンジアミン−４−スルホン酸、
・１，８−ナフチレンジアミン−４−スルホン酸、
・１，８−ナフチレンジアミンジスルホン酸（３，６又は４，５）、
７）スルホン酸類の誘導体・・・
・ぺリ酸誘導体：Ｎ−ｐ−トリルペリ酸、フェニルペリ酸、フェニルペリ酸インドフェノール、
・２−（２，４−ジアミノフェノキシ）ナフタレン−６−スルホン酸、
・エトキシクロモトロープ酸、
・エトキシクレーブ酸、
・ｏ−ベンゼンスルホニルＨ酸、
・６−クレーブ酸インドフェノール、
・７−クレーブ酸インドフェノール、
・ジフェニルε酸、
・１−ジアゾ−６−ニトロ−２−ナフトール−４−スルホン酸、
・４−ニトロソ−３−ナフトール−２，７−ジスルホン酸、
・Ｊ酸Ｎ置換誘導体：Ｎ−フェニルＪ酸、Ｎ−メチルＪ酸、Ｎ−アセチルＪ酸、Ｎ−ベンゾイルＪ酸、カルバミンＪ酸
・Ｊ酸ベンゾイル置換誘導体：Ｐ−ニトロベンゾイルＪ酸、ｐ−ニトロベンゾイルＪ酸、ｍ−ニトロベンゾイルＪ酸、ｐ−アミノベンゾイルＪ酸、ｍ−アミノベンゾイルＪ酸、
・γ酸・Ｓ酸・Ｈ酸・Ｋ酸のＮ置換誘導体：Ｎ−フェニルγ酸、Ｎ−ジメチルγ酸、Ｎ−ｐ-カルボキシフェニルγ酸、Ｎ−ベンゾイルＳ酸、Ｎ−アセチルＨ酸、Ｎ−ベンゾイルＨ酸、Ｎ−ベンゼンスルホニルＨ酸、Ｎ−ベンゾイルＫ酸、
＜ナフタレンカルボン酸系＞
１）ナフタレンモノカルボン酸類（１（１−ナフトエ酸）又は２（２−ナフトエ酸））、
２）ナフタレンジカルボン酸類（１，２；１，３；１，４；１，５；１，６；１，７；１，８；２，３；２，６；２，７）、
３）ナフタレン−１，４，５，８−テトラカルボン酸、
４）ナフトエ酸誘導体
ヒドロキシ−１−ナフトエ酸類（ＯＨ置換位置：２、３、４、５、６、７又は８）
２−ヒドロキシ１−ナフトエ酸、
ヒドロキシ−２−ナフトエ酸類（ＯＨ置換位置：１、３、４、５、６、７又は８）
前記ナフタレン系染料中間体のうち、上記構造式（１）で示されるナフタレンスルホン酸系、特に、アミノナフトールスルホン酸類及びそれらのＮ置換誘導体の群から選択することが望ましい。さらには、インキ安定性、垂れ下がり防止性の見地から下記構造式（３）で示される、Ｎ−アシルＪ酸の酸残基を含むものから選択することが望ましい。【００３９】
（３）
【化６】
2008096645.tif 000008
【００４０】
前記染料としては、水性媒体に溶解もしくは分散可能なものが全て使用可能であり、その具体例を以下に例示する。【００４１】
酸性染料としては、
ニューコクシン（Ｃ．Ｉ．１６２５５）、
タートラジン（Ｃ．Ｉ．１９１４０）、
アシッドブルーブラック１０Ｂ（Ｃ．Ｉ．２０４７０）、
ギニアグリーン（Ｃ．Ｉ．４２０８５）、
ブリリアントブルーＦＣＦ（Ｃ．Ｉ．４２０９０）、
アシッドバイオレット６ＢＮ（Ｃ．Ｉ．４３５２５）、
ソルブルブルー（Ｃ．Ｉ．４２７５５）、
ナフタレングリーン（Ｃ．Ｉ．４４０２５）、
エオシン（Ｃ．Ｉ．４５３８０）、
フロキシン（Ｃ．Ｉ．４５４１０）、
エリスロシン（Ｃ．Ｉ．４５４３０）、
ニグロシン（Ｃ．Ｉ．５０４２０）、
アシッドフラビン（Ｃ．Ｉ．５６２０５）等が用いられる。【００４２】
塩基性染料としては、
クリソイジン（Ｃ．Ｉ．１１２７０）、
メチルバイオレットＦＮ（Ｃ．Ｉ．４２５３５）、
クリスタルバイオレット（Ｃ．Ｉ．４２５５５）、
マラカイトグリーン（Ｃ．Ｉ．４２０００）、
ビクトリアブルーＦＢ（Ｃ．Ｉ．４４０４５）、
ローダミンＢ（Ｃ．Ｉ．４５１７０）、
アクリジンオレンジＮＳ（Ｃ．Ｉ．４６００５）、
メチレンブルーＢ（Ｃ．Ｉ．５２０１５）等が用いられる。【００４３】
直接染料としては、
コンゴーレッド（Ｃ．Ｉ．２２１２０）、
ダイレクトスカイブルー５Ｂ（Ｃ．Ｉ．２４４００）、
バイオレットＢＢ（Ｃ．Ｉ．２７９０５）、
ダイレクトディープブラックＥＸ（Ｃ．Ｉ．３０２３５）、
カヤラスブラックＧコンク（Ｃ．Ｉ．３５２２５）、
ダイレクトファストブラックＧ（Ｃ．Ｉ．３５２５５）、
フタロシアニンブルー（Ｃ．Ｉ．７４１８０）等が用いられる。【００４４】
染料を着色剤として用いる場合、キャップを要しないノック式のボールペンに適用する系ではドライアップが顕著であるため、耐ドライアップ性能は重要な要件となる。【００４５】
前記染料は一種又は二種以上を適宜混合して使用することができる。染料のインキ組成物全量中の含有量は、約１〜２５％、更には約２〜１５％が望ましい。【００４６】
更に、前記染料と併用して、各種顔料を配合することもできる。【００４７】
前記顔料としては、カーボンブラック、群青などの無機顔料や銅フタロシアニンブルー、ベンジジンイエロー等の有機顔料の他、予め界面活性剤や樹脂を用いて微細に安定的に水媒体中に分散された水分散顔料製品等が用いられ、例えば、Ｃ．Ｉ．Ｐｉｇｍｅｎｔ  Ｂｌｕｅ  １５：３Ｂ〔品名：Ｓａｎｄｙｅ  Ｓｕｐｅｒ  Ｂｌｕｅ  ＧＬＬ、顔料分２４％、山陽色素（株）製〕、
Ｃ．Ｉ．Ｐｉｇｍｅｎｔ  Ｒｅｄ  １４６〔品名：Ｓａｎｄｙｅ  Ｓｕｐｅｒ  Ｐｉｎｋ  ＦＢＬ、顔料分２１．５％、山陽色素（株）製〕、
Ｃ．Ｉ．Ｐｉｇｍｅｎｔ  Ｙｅｌｌｏｗ  ８１〔品名：ＴＣ  Ｙｅｌｌｏｗ  ＦＧ、顔料分約３０％、大日精化工業（株）製〕、
Ｃ．Ｉ．Ｐｉｇｍｅｎｔ  Ｒｅｄ  ２２０／１６６〔品名：ＴＣ  Ｒｅｄ  ＦＧ、顔料分約３５％、大日精化工業（株）製〕等を挙げることができる。【００４８】
また、水溶性樹脂を用いた水分散顔料としては、
Ｃ．Ｉ．Ｐｉｇｍｅｎｔ  Ｂｌａｃｋ  ７〔商品名：ＷＡ  ｃｏｌｏｒ  Ｂｌａｃｋ  Ａ２５、顔料分１５％、大日精化工業（株）製〕、
Ｃ．Ｉ．Ｐｉｇｍｅｎｔ  Ｇｒｅｅｎ  ７〔商品名：ＷＡ−Ｓ  ｃｏｌｏｒ  Ｇｒｅｅｎ、顔料分８％、大日精化工業（株）製〕、
Ｃ．Ｉ．Ｐｉｇｍｅｎｔ  Ｖｉｏｌｅｔ  ２３〔商品名：マイクロピグモ  ＷＭＶＴ−５、顔料分２０％、オリエント化学工業（株）製〕、
Ｃ．Ｉ．Ｐｉｇｍｅｎｔ  Ｙｅｌｌｏｗ  ８３〔商品名：エマコールＮＳイエロー４６１８、顔料分３０％、山陽色素（株）製〕が挙げられる。【００４９】
更に、蛍光顔料として、各種蛍光染料を樹脂マトリックス中に固溶体化した合成樹脂微細粒子状の蛍光顔料が使用できる。その他、金属光沢顔料、蓄光性顔料、二酸化チタン、シリカ、炭酸カルシウム等の白色顔料、可逆熱変色性組成物を内包したカプセル顔料、香料や香料を内包したカプセル顔料等を例示できる。【００５０】
前記金属光沢顔料としては、アルミニウムや真鍮等の金属粉、芯物質として天然雲母、合成雲母、ガラス片、アルミナ、透明性フィルム片の表面を酸化チタン等の金属酸化物で被覆したパール顔料、金属蒸着膜の片面又は両面に透明又は着色透明フィルムを設けた金属光沢フィルム片を細かく裁断したもの、透明性樹脂層を複数積層した虹彩性フィルムを細かく裁断したものを例示できる。【００５１】
なお、前記アルミニウムや真鍮等の金属粉を用いる場合、前記金属粉の表面を透明性樹脂や着色透明性樹脂で被覆したものが好適に用いられ、インキ組成物中での安定性に優れる。【００５２】
また、顔料を併用する場合、必要に応じて顔料分散剤を添加できる。【００５３】
前記顔料分散剤としてはアニオン、ノニオン等の界面活性剤、ポリアクリル酸、スチレンアクリル酸等のアニオン性高分子、ポリビニルピロリドン、ポリビニルアルコール等の非イオン性高分子等が用いられる。【００５４】
前記水溶性有機溶剤（極性溶剤）としては、例えば、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ヘキシレングリコール、１，３−ブタンジオール、ネオプレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノブチルエーテル、エチレングリコールモノメチルエーテルアセテート、スルフォラン、２−ピロリドン、Ｎ−メチル−２−ピロリドン等が挙げられる。【００５５】
前記水溶性有機溶剤は一種又は二種以上を併用することもできる。【００５６】
更に、前記成分以外に、粘性特性調節剤として、アルキッド樹脂、アクリル樹脂、スチレンマレイン酸共重合物、セルロース誘導体、ポリビニルピロリドン、ポリビニルアルコール、λ−カラジーナン、メチルセルロース、カルボキシメチルセルロース、カルボキシメチルセルロースのアルカリ金属塩等の水溶性高分子を一種又は二種以上添加することができる。【００５７】
その他、必要に応じてｐＨ調整剤、防錆剤、防腐剤或いは防黴剤、潤滑剤、湿潤剤を添加することができる。【００５８】
前記ｐＨ調整剤としては、炭酸ナトリウム、リン酸ナトリウム、水酸化ナトリウム、酢酸ソーダ等の無機塩類、トリエタノールアミンやジエタノールアミン等の水溶性のアミン化合物等の有機塩基性化合物等が挙げられる。【００５９】
前記防錆剤としては、ベンゾトリアゾール及びその誘導体、トリルトリアゾール、ジシクロヘキシルアンモニウムナイトライト、ジイソプロピルアンモニウムナイトライト、チオ硫酸ナトリウム、エチレンジアミン四酢酸塩、サポニン、ジアルキルチオ尿素等が挙げられる。【００６０】
前記防腐剤或いは防黴剤としては、石炭酸、１、２−ベンズイソチアゾリン−３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等が挙げられる。【００６１】
前記潤滑剤としては、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）やチオ亜燐酸トリ（アルコキシカルボニルエチルエステル）等のチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等が挙げられる。【００６２】
前記湿潤剤としては、尿素、ノニオン系界面活性剤、ソルビット、マンニット、ショ糖、ぶどう糖、還元デンプン加水分解物、ピロリン酸ナトリウム等が挙げられる。【００６３】
その他、溶剤の浸透性を向上させるフッ素系界面活性剤やノニオン、アニオン、カチオン系界面活性剤、ジメチルポリシロキサン等の消泡剤を添加することもできる。【００６４】
前記インキ組成物をインキ収容管内に内蔵し、且つ、インキ組成物後端面にインキ逆流防止体を配設するタイプのボールペンに用いる場合、インキ中に気体が混入していると、経時により気体が集まって気泡が発生し、筆記時のインキ出に悪影響を与えると共に、筆記先端部に気泡が存在すると筆記不能になる虞があるため、アスコルビン酸、アスコルビン酸誘導体、エリソルビン酸、エルソルビン酸誘導体、α−トコフェロール、カテキン、カテキン誘導体、合成ポリフェノール、コウジ酸、アルキルヒドロキシルアミン、オキシム誘導体、α−グルコシルルチン、ホスホン酸塩、ホスフィン酸塩、亜硫酸塩、スルホキシル酸塩、亜ジチオン酸塩、チオ硫酸塩、二酸化チオ尿素、ホルムアミジンスルフィン酸、グルタチオン等を添加して化学的に気泡を除去することが好ましい。【００６５】
本発明の水性インキ組成物には、所望により剪断減粘性付与剤、例えば、水に可溶乃至分散性の、キサンタンガム、ウェランガム、構成単糖がグルコースとガラクトースの有機酸修飾ヘテロ多糖体であるサクシノグリカン（平均分子量約１００乃至８００万）、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンアルキルエーテル・ポリオキシプロピレンアルキルエーテル、ポリオキシエチレンアルキルフェニルエーテル、脂肪酸アミド等のＨＬＢ値が８〜１２のノニオン系界面活性剤、ジアルキル又はジアルケニルスルホコハク酸の塩類等を例示でき、単独或いは混合して使用することもできる。【００６６】
更に、Ｎ−アルキル−２−ピロリドンとアニオン系界面活性剤の混合物、ポリビニルアルコールとアクリル系樹脂の混合物を用いることもできる。【００６７】
インキの剪断減粘性とは静止状態あるいは応力の低い時は高粘度で流動し難い性質を有し、応力が増大すると低粘度化して良流動性を示すレオロジー特性を言うものであり、チクソトロピー性あるいは擬似可塑性とも呼ばれる液性を意味している。【００６８】
本発明のインキの粘性特性としては、粘度計での測定粘度（円錐円盤形回転式粘度計（EL型）；２０℃、２０rpm、以下同じ）：約１以上２０mPa・s未満において、下記実験式から求める剪断減粘指数(ｎ)：約０．４〜０．９であることが望ましい。【００６９】
実験式 Ｔ＝Ｋｊｎ
〔Ｔ：ずり応力（dyne／cm２）、Ｋ：定数、ｊ：ずり速度（76.80ｓ-1）、ｎ：剪断減粘指数〕
更には、粘度：約５以上２０mPa・s未満において、剪断減粘指数(ｎ)：約０．４〜０．７であることが望ましい。【００７０】
前記粘度の上限を２０mPa・s未満としたのは、本発明のインキ組成物は、ゲルインキの範疇（粘度２０mPa・s以上；JIS 6061(2005)）に入らないためである。なお、２０mPa・s近くになると、筆記によるインキの追従性を満足させ難く、特に高速で筆記した際の筆跡にかすれを生じ易くなる。また、２０mPa・s未満であることは、垂れ下がりが発生し易い低粘度インキを意味し、本発明の効果が顕著となる。【００７１】
また、剪断減粘指数が低いと、筆記感に劣ると共に、初期の書き出し時にはインキがボールに転移し難い。更に、筆跡が乾き難く、指触や紙同士の擦過によって被筆記面の空白部分に転移して汚染し易くなる。【００７２】
前記した粘度及び剪断減粘指数を満たすことにより、垂れ下がりと耐乾燥性を満足させる他、筆記性能、即ち、筆記感、初期書き出し、筆跡の乾燥性や良好な筆跡の形成を満足させることができる。【００７３】
次に、本発明の上記水性インキ組成物を使用するボールペンの構成について説明する。【００７４】
本発明の水性インキ組成物は、出没式ボールペン（図１参照）に適用することが好適である。筆記先端部（ボールペンチップ）が外気に常に晒され、本発明のインキ組成物の効果が顕著となるためである。【００７５】
なお、出没式の構成は、図１に示すようなノック式に限られず、回転式、スライド式であってもよく、軸筒内に複数の替え芯を収容してなる複合式のボールペンであってもよい。【００７６】
また、本発明の水性インキ組成物は、上記出没式に限られること無く、キャップ式ボールペン、さらには、替え芯を介さずに、ボールペンの軸筒に直接充填する使い捨てボールペン等、種々のタイプに適用可能である。
【実施例】
【００７７】
以下に、本発明の効果を確認するために比較例とともに行った実施例について説明するが、本発明はこれらの実施例に限定されるものではない。【００７８】
＜インキ組成物の調製＞
各実施例・比較例の水性インキ組成物は、表１・２に示す組成処方とした。計量混合物を、室温で分散混練機（dispersion mixer）を用いて3000rpmで１時間攪拌後、濾して調製した。【００７９】
なお、各実施例、比較例のインキ粘度は、円錐円盤形回転式粘度計（ＥＬ型、東京計器（株）製）を用いて、２０℃×２０ｒｐｍ（比較例２のみ１０ｒｐｍ）の条件で、粘度計目盛読み取り値θに換算乗数として０．３０（取り扱い説明書参照）を乗じて求めたものである。【００８０】
そして、剪断減粘指数（ｎ）は、同じく円錐円盤形回転式粘度計（20℃）を用いて、複数の回転速度（例えば、20rpm、10rpm、5rpm）のそれぞれについて粘度計目盛読み取り値θを下記実験式に代入して慣用の方法で求めた。【００８１】
実験式 Ｔ＝Ｋｊｎ
〔但し、Ｔ：ずり応力（dyne／cm２）、Ｋ：定数、ｊ：ずり速度（s−1）、ｎ：剪断減粘指数〕
例えば、実施例１では、
２０ｒｐｍでのインキ粘度：９mP・s
１０ｒｐｍでのインキ粘度：１２．３mP・s
５ｒｐｍでのインキ粘度：１６．８mP・s
を用いて、実験式 Ｔ＝Ｋｊｎと、以下の粘度測定式により算出した。【００８２】
Ｔ＝３Ｍ／２πＲ３
Ｍ＝ｔ×θ／１００
〔Ｔ：ずり応力（dyne／cm２）、Ｍ：粘性抵抗トルク（dyne・cm）、Ｒ：ロータ半径（2.4cm）、ｔ：フルスケールトルク（674dyne・cm）、θ：目盛読み取り値〕【００８３】
【表１】
2008096645.tif 000009
【００８４】
【表２】
2008096645.tif 000010
【００８５】
なお、表中の原料の内容は下記の通りである。各番号は表中の番号に対応する。【００８６】
(1)オリエント化学工業（株）製、Ｃ．Ｉ．５０４２０、商品名：ウォーターブラックＲ５１０
(2)アイゼン保土谷（株）製、Ｃ．Ｉ．４５４１０、商品名：フロキシン
(3)ダイワ化成（株）製、Ｃ．Ｉ．４５３８０、商品名：エオシン
(4)住友化学工業（株）製、Ｃ．Ｉ．４２６５５、商品名：アシッドブルーＰＧ
(5)中央フーズマテリアル(株)製、商品名：ＮＥＷＧＥＬＩＮ  ＧＪ５００
(6)スガイ化学工業（株）製、商品名：Ｎ−アセチルＪ酸
(7)第一工業製薬（株）製、商品名：プライサーフＡＬ、ポリオキシエチレンジスチレン化フェニルエーテルリン酸モノエステル及びジエステル混合物
(8)１，２−ベンズチアゾリン−３−オン、アビシア（株）製、商品名：プロキセルＸＬ−２
(9)大日製薬(株)製、商品名：エコーガム
(10)三栄源(株)製、商品名：カラギニンＣＳＬ−２
＜ボールペン（試料）の作製＞
上記で調製した各インキ組成物を使用して、ボールペンを作製した。【００８７】
適用したボールペン１０の構造を図１に示す。【００８８】
替え芯１２は、ボールペンチップ１４が接続管１６を介して固着されたインキ収納管１８にインキ組成物Cが充填されたものである。インキ組成物Cを充填後、充填高さ位置に高粘度流動体からなる逆流防止体２０が配される。替え芯（レフィル）１２が軸筒２１内に収納され、軸筒２１の後端部にノック部２２を備え、該ノック部２２の押圧により、替え芯１２の筆記先端部を、軸筒２１の前端開口部から出没用コイルばね２４を利用して出没させる機構を有する。【００８９】
なお、ボールペンチップ１４の先端筆記部となる小口１４ａに押圧ばね２６で付勢されてボール２７が保持されている。押圧ばね２６は、ボール２７を先端で押圧する押圧ロッド２８ａを備えた円盤先ばね座２８と、接続管１６のチップ保持穴の底段部で形成される元ばね座１６ａで保持されている。こうして、常態時は、ばね付勢されたボール２７で小口１４ａが閉じ、筆記時は、ボール２７が筆圧で後退して、小口１４ａとボール３２とでインキ通過隙間が形成されて筆記可能となる。なお、インキ逆流防止体２０として、基油にポリブテン、増粘剤に脂肪酸アマイドをそれぞれ用いたものを使用した。【００９０】
こうして作成した各ボールペン（試料）により以下の試験を行った。【００９１】
＜垂れ下がり試験Ａ＞
各ボールペンを用いて、ボールペンチップを軸筒から露出させてチップを下向きで保持し、温度２０℃、相対湿度５５％の雰囲気下に２０時間放置した後、チップ先端の外観を目視で観察した。そして、下記基準で評価した。【００９２】
○：インキの漏れだし（垂れ下がり）が認められない。【００９３】
△：チップ先端にインキの小滴が認められる。【００９４】
×：チップ先端に、大きいインキ滴が認められる、或いはチップ先端から漏れたインキが落下している。【００９５】
＜垂れ下がり試験Ｂ＞
筆記部を上側にした各ボールペンのボールを3~5μm程度押し下げて、小口の内壁に押圧傷を付けたものについて、温度２０℃、相対湿度５５％の雰囲気下に２０時間放置し、チップ先端の外観を目視で観察し、上記垂れ下がり試験Ａと同一基準で評価した。【００９６】
＜耐乾燥性試験＞
各ボールペンを用いて、ボールペンチップを軸筒から露出させて横置き状態で保持し、温度２０℃及び５０℃で、それぞれ６０日間放置した後、ＪＩＳ  Ｐ３２０１筆記用紙Ａに手書きで丸（径約１６ｍｍ）を一行に１２個連続で筆記し、何個目から正常に筆記可かを目視により観察した。そして、下記基準で評価した。【００９７】
○：1個目の丸で筆記可。【００９８】
△：2個目以降の丸で一行以内で筆記可。【００９９】
×：一行丸を筆記しても筆記不可。【０１００】
＜試験結果及び考察＞
上記、試験結果を示す表３・４から、本発明のインキ組成物は、優れた特性を示すことが分かる。【０１０１】
すなわち、ι-カラギーナンを添加することで、ペン先を露出した状態で長時間放置してもインキの垂れ下がりを抑制できる、実用性を備えたボールペン用インキが得られた。また、ι-カラギーナンと共にナフタレン系染料中間体を添加することで、チップ先端の損傷等でインキ吐出部分が大きくなる等のより過酷な状況であっても、インキの垂れ下がりを抑制できる、より実用性の高いボールペン用インキ（実施例５〜７）となった。【０１０２】
【表３】
2008096645.tif 000011
【０１０３】
【表４】
2008096645.tif 000012
【図１】
2008096645.tif 000016
【国際調査報告】
2008096645.tif 000017
2008096645.tif 000018
2008096645.tif 000019
2008096645.tif 000020